본 발명 은 , 저 온 인성 이 우수 하 고 , 두꺼운 예 를 들 어 14 ㎜ 이상 의 판 두께 로 API - X 65 규격 이상 의 고강도 의 스파이럴 파이프 용 열연 강판 및 그 제조 방법 을 제공 하 는 것 으로 , 질량 ％ 로 , C : 0 . 01 내지 0 . 1 ％, Si : 0 . 05 내지 0 . 5 ％, Mn : 1 내지 2 ％, P ≤ 0 . 03 ％, S ≤ 0 . 005 ％, O ≤ 0 . 003 ％, Al : 0 . 005 내지 0 . 05 ％, N : 0 . 0015 내지 0 . 006 ％, Nb : 0 . 005 내지 0 . 08 ％, Ti : 0 . 005 내지 0 . 02 ％, 또한 N - 14 / 48 ×Ti > 0 ％, Nb - 93 / 14 × ( N - 14 / 48 ×Ti ) > 0 . 005 ％, Mo : 0 . 01 ％ 이상 0 . 1 ％ 미만 , Cr : 0 . 01 내지 0 . 3 ％, Cu : 0 . 01 내지 0 . 3 ％ 를 함유 하 고 , 잔량 부가 Fe 및 불가피 적 불순물 을 포함 하 는 강판 이 며 , 관 제조 후 의 파이프 원주 방향 의 단면 에 있 어서 의 마이크 로 조직 단위 의 연신 도 가 2 이하 인 것 을 특징 으로 한다 .